FR 3034773 A1 20161014 FR 1553197 A 20150413 LIANT CLAIR ET SES APPLICATIONS DOMAINE TECHNIQUE La présente invention concerne un liant clair et ses utilisations dans des compositions colorées dans certaines applications routières et/ou industrielles. ARRIERE-PLAN TECHNOLOGIQUE Les liants bitumineux classiques, en raison de la présence d'asphaltènes, sont de couleur noire et sont donc difficilement colorables. Les revêtements colorés sont de plus en plus utilisés car ils permettent entre autres, d'améliorer la sécurité des usagers de la route en identifiant clairement les voies spécifiques telles que les voies piétonnes, les pistes cyclables, les voies de bus. Ils permettent aussi de matérialiser certaines zones de danger comme les entrées d'agglomération ou les virages dangereux. Les revêtements colorés favorisent la visibilité en condition de faible luminosité, par exemple la nuit ou dans des sites particuliers tels que les tunnels. Enfin, ils permettent tout simplement d'améliorer l'aspect esthétique de la voirie urbaine et peuvent être utilisés pour les places publiques, les cours d'immeubles et d'écoles, les trottoirs, les rues piétonnes, les allées de jardins et de parcs, les aires de parking et de repos. Par conséquent, pour toutes les applications précitées, on préfère utiliser des liants clairs de synthèse, ne contenant pas d'asphaltènes et pouvant être colorés. Les liants clairs de l'art antérieur sont en général constitués d'un agent plastifiant, par exemple une huile d'origine pétrolière, un agent structurant, par exemple une résine hydrocarbonée, et un polymère. La composition des liants clairs détermine certaines propriétés essentielles de ces liants, en particulier l'indice de plasticité, la viscosité du liant, ou la couleur qui doit être la plus claire possible. La demande de brevet WO 01/53409 décrit un liant clair comprenant des huiles blanches 25 hydrogénées comprenant au moins 60% de carbones paraffiniques (selon la méthode ASTM D2140), et une résine hydrocarbonée, le cas échéant en mélange avec des copolymères du type éthylène-acétate de vinyle (EVA) ou polyéthylène basse densité, 3034773 2 par exemple du type EPDM (éthylène-propylène-diène-monomère). Ces compositions sont recommandées pour la réalisation de membranes ou de chapes d'étanchéité colorées. La demande de brevet EP1783174 décrit un liant clair comprenant une huile avec une teneur en naphténiques entre 35% et 80% et une résine hydrocarbonée. 5 La demande de brevet EP1473327 décrit un liant clair comprenant une huile synthétique, une résine et un polymère de type SBS ou SIS et leurs utilisations dans la préparation de membranes ou chapes d'étanchéité. Pour une utilisation dans des applications de revêtements colorés, un liant clair devrait idéalement satisfaire aux propriétés physico-mécaniques suivantes : 10 - un indice de plasticité satisfaisant, c'est-à-dire un point de fragilité bas (Fraass), et un point de ramollissement (Température Bille-Anneau) élevé, - une faible viscosité, - une couleur claire et peu évolutive dans le temps, - une bonne résistance à l'orniérage, 15 - une bonne résistance à la fissuration thermique, - une faible sensibilité à l'eau. La société demanderesse a établi de façon surprenante, que le choix judicieux d'une huile synthétique à haute teneur en composés paraffiniques et d'un copolymère par exemple du type SBS permettait d'obtenir un liant clair aux propriétés physico-mécaniques 20 améliorées. RE SUME La présente invention a ainsi pour objet un liant clair comprenant (i) un agent plastifiant constitué d'une huile contenant une teneur totale en composés paraffiniques, mesurée selon la méthode ASTM D2140, d'au moins 50%, de 25 préférence d'au moins 60% en poids, plus préférentiellement comprise entre 50% et 90%, de préférence entre 60% et 80% et 3034773 3 (ii) un copolymère à base de motifs diène conjugué et de motifs hydrocarbure monovinyl aromatique, par exemple à base de motif butadiène et de motifs styrène. Dans un mode de réalisation préféré, l'huile est une huile synthétique issue des coupes d'unité de désasphaltage (ou « huile DAO »). 5 Dans un mode de réalisation spécifique, l'huile contient une teneur totale en composés paraffmiques supérieure ou égale à 50%, de préférence supérieure ou égale à 60% en poids, et une teneur totale en composés naphténiques inférieure à 25% en poids, mesurée selon la méthode ASTM D2140. Par exemple, l'huile contient une teneur totale en composés paraffiniques, mesurée selon la méthode ASTM D2140, comprise entre 50% et 10 90%, de préférence entre 60% et 80% en poids, une teneur totale en composés naphténiques comprise entre 5% et 25% en poids, et une teneur totale en composés aromatiques comprise entre 5% et 25% en poids. Dans un mode de réalisation spécifique, éventuellement combiné aux modes précédents, l'huile a un point d'aniline, mesuré selon la norme 1S02977: 1997, supérieur ou égal à 15 80°C, de préférence supérieur ou égal à 90 °C, par exemple supérieur à 100°C. Le liant clair selon l'invention comprend de préférence (i) de 40 à 80% en poids d'agent plastifiant, (ii) de 20 à 50% en poids de résine, (iii) de 1 à 7% en poids de copolymère ; et, (iv) de 0,05% à 0,5% en poids de dope d'adhésivité, par exemple d'amine, par rapport au poids de liant clair. 20 Dans un autre mode de réalisation spécifique, éventuellement combiné aux modes précédents, le copolymère est un copolymère de styrène et de butadiène qui comprend une teneur pondérale en butadiène 1-2 allant de 5 à 70%, de préférence de 5 à 50%, de préférence de 8 à 50%, plus préférentiellement de 10 à 40%. Par exemple, ledit copolymère de styrène et de butadiène a une masse moléculaire moyenne comprise entre 10 000 et 500 000, de préférence entre 50 000 et 200 000, et plus préférentiellement entre 50 000 et 150 000 daltons. De préférence, on utilisera un copolymère bloc styrène/butadiène ou bloc styrène/butadiène/styrène. Les liants clairs selon l'invention sont avantageusement caractérisés en ce qu'ils présentent un indice de couleur inférieur ou égal à 4, de préférence inférieur ou égal à 3, 3034773 4 tel que déterminé selon l'échelle ASTM DH4. En outre, ils peuvent avantageusement présenter une température de ramollissement Température Bille-Anneau déterminée selon la norme NF EN1427 comprise entre 55°C et 90°C, et un point de fragilité Fraass déterminé selon la norme NF EN 12593 inférieur ou égal à -5°C, de préférence inférieur 5 ou égal à -10°C, plus préférentiellement inférieur ou égal à -12°. Ils peuvent aussi présenter une viscosité dynamique à 135°C inférieure ou égale à 0,5 Pa.s, de préférence inférieure ou égale à 0,35 Pa.s, mesurée selon la norme NF EN13702. L'invention porte également sur un procédé de préparation d'un liant clair selon l'invention tel que décrit ci-dessus, ledit procédé comprenant les étapes suivantes : 10 - le mélange de l'agent plastifiant, par exemple une huile DAO et chauffage à une température comprise entre 140 et 200°C, par exemple de 10 minutes à 30 minutes, - l'ajout de l'agent structurant, par exemple une résine hydrocarbonée, mélange et chauffage à une température comprise entre 140 et 200°C, par exemple de 30 minutes à 2 heures, 15 - l'ajout du copolymère, mélange et chauffage à une température comprise entre 140 et 200°C, par exemple de 90 minutes à 2 heures 30 minutes, l'ajout de l'éventuel dope d'adhésivité, mélange et chauffage entre 140 et 200°C entre 5 minutes et 20 minutes. L'ordre des étapes du procédé ci-dessus peut être modifié le cas échéant. 20 L'invention concerne en outre un enrobé, coloré ou colorable, comprenant un liant clair selon l'invention, un granulat et/ou autres charges minérales, et éventuellement un ou plusieurs pigments. L'invention concerne en outre, une émulsion à base de liant synthétique clair selon l'invention, notamment pour la fabrication d'enduits superficiels ou d'enrobés coulés à 25 froid. L'invention vise également les applications du liant clair selon l'invention, et notamment à la réalisation d'enrobés colorables ou colorés, destinés à des revêtements routiers ou urbains. Le liant clair selon l'invention est par exemple utilisé en mélange avec des granulats ou autres charges minérales, des dopes et/ou des pigments. 3034773 5 L'invention concerne également l'utilisation du liant clair comme lubrifiant pour les câbles de téléphériques, ou plus généralement, pour les câbles utilisées dans le transport de charges lourdes, et exposés à des températures inférieures à -10°C, et/ou à de fortes amplitudes thermiques. 5 DESCRIPTION DETAILLEE DE L'INVENTION L'invention concerne un liant clair comprenant (i) un agent plastifiant constitué d'une huile contenant une teneur totale en composés paraffiniques, mesurée selon la méthode ASTM D2140, d'au moins 50%, de préférence d'au moins 60% en poids, plus préférentiellement comprise entre 50% et 10 90%, de préférence entre 60% et 80%, et (ii) un copolymère à base de motifs diène conjugué et de motifs hydrocarbure monovinyl aromatique, par exemple à base de motif butadiène et de motifs styrène. Le liant clair est une composition utilisable en substitution des liants à base de bitume pour la préparation par exemple d'enrobé bitumineux coloré. Un liant clair est exempt 15 d' asphaltènes et peut donc garder la teinte naturelle du granulat auquel il est mélangé ou être aisément coloré à l'aide de pigments. Les constituants essentiels d'un liant clair sont : i) un agent plastifiant, par exemple une huile naturelle ou synthétique, dépourvue d' asphaltènes, 20 ii) un agent structurant, par exemple une résine hydrocarbonée, iii) un copolymère, iv) les cas échéant, des agents dopants, ou dopes. L'agent plastifiant Par « agent plastifiant », on entend au sens de l'invention, un constituant chimique 25 permettant de fluidifier et de réduire la viscosité et le module du liant obtenu. 3034773 6 Dans un mode préféré de l'invention, l'agent plastifiant est choisi parmi les huiles synthétiques issues des coupes de désasphaltage de distillation sous pression réduite (résidu sous vide, RSV) de pétrole brut (ci-après dénommée « huile DAO »). En particulier, dans un mode de réalisation préféré, l'agent plastifiant selon l'invention 5 est constitué uniquement d'une huile DAO. Les teneurs en composés paraffiniques, naphténiques et aromatiques mentionnées dans la présente demande sont déterminées selon la norme ASTM D2140, en % poids par rapport au poids de l'huile. Dans un mode de réalisation spécifique, l'agent plastifiant est une huile, par exemple une 10 huile DAO, contenant une teneur totale en composés paraffiniques d'au moins 50% en poids, de préférence d'au moins 60% en poids, par exemple comprise entre 60% et 90%, de préférence entre 50% et 80% et en particulier compris entre 55% et 70%. Dans un mode de réalisation plus spécifique, l'agent plastifiant est une huile, par exemple une huile DAO, contenant en outre une teneur totale en composés naphténiques 15 qui n'excède pas 25%, par exemple comprise entre 5% et 25%, et en particulier compris entre 10% et 25%. Dans un mode de réalisation spécifique plus spécifique, l'agent plastifiant est une huile, par exemple une huile DAO, contenant en outre une teneur totale en aromatiques qui n'excède pas 25%, par exemple comprise entre 5% et 25%, et en particulier compris 20 entre 8% et 18%. Dans un mode plus particulièrement préféré, l'agent plastifiant est une huile, par exemple une huile DAO, comprenant les teneurs respectives : (i) une teneur totale en composés paraffiniques compris entre 60% et 75%; (ii) une teneur totale en composés naphténiques compris entre 5% et 25%, par 25 exemple entre 15% et 25% ; et (iii) une teneur totale en composés aromatiques compris entre 5% et 25%, par exemple entre 10% et 15%. 3034773 7 Des huiles répondant aux caractéristiques ci-dessus et utilisables pour la préparation du liant clair selon l'invention sont obtenues par les procédés de désasphaltage des résidus sous vide (RSV) issus du raffinage du pétrole, par exemple par un désasphaltage à l'aide d'un solvant en C3 à C6, de préférence au propane. Ces procédés de désasphaltages sont 5 bien connus de l'homme du métier et sont décrits par exemple dans Lee et al 2014, Fuel Processing Technology 119: 204-210: Les résidus issus de la distillation sous vide (RSV) sont séparés selon leur poids moléculaire en présence de solvant C3 à C6 (par exemple le propane). L'huile dite DAO (« deasphalted oil ») ainsi obtenue est riche en paraffine, présente une très faible teneur en asphaltène, a une température d'évaporation 10 comprise entre 440°C et 750°C, et une gravité API bien supérieure à celle des résidus sous vide. Les teneurs respectives en composés paraffiniques, naphténiques et aromatiques dépendent dans une certaine mesure de la nature du pétrole brut à l'origine de l'huile DAO et du processus de raffinage utilisé. L'homme du métier sait déterminer les teneurs 15 respectives en composés paraffiniques, naphténiques et aromatiques d'une huile DAO par exemple à l'aide de la méthode de fractionnement SARA également décrite dans Lee et al 2014, Fuel Processing Technology 119 : 204-210 et ainsi sélectionner l'huile DAO approprié pour la préparation du liant clair selon l'invention. Dans un mode de réalisation spécifique, la quantité d'agent plastifiant mise en oeuvre 20 dans le procédé de préparation du liant clair est comprise entre 40% et 80%, de préférence entre 45% et 70% en poids par rapport au poids total de liant clair. L'agent structurant Par « agent structurant », on entend tout constituant chimique conférant des propriétés mécaniques et une cohésivité satisfaisante audit liant. 25 L'agent structurant utilisé dans le cadre de l'invention, est une résine, de préférence choisie parmi les résines d'origine pétrolière hydrocarbonée, par exemple issue de la copolymérisation de coupes pétrolières aromatiques, aliphatiques, cyclopentadiéniques, prises seules ou en mélange, de préférence issues de couples pétrolières aromatiques. Par exemple, il peut s'agir d'une résine thermoplastique polycycloaliphatique, par exemple du type homopolymères de cyclopentadiène hydrogénés, à faible masse moléculaire. 3034773 8 Plus particulièrement, la résine hydrocarbonée du type des cyclopentanes a un point de ramollissement (ou température Bille-Anneau, TBA, selon la norme NF T 66-008) supérieur à 125°C, et un indice de couleur Gardner (selon la norme NF T 20-030) égal au maximum de 1. 5 D'autres exemples de résines utilisables comme agent structurant incluent, sans être limitatifs, les résines d'origine végétales obtenues à partir de végétaux et/ou de plantes. Elles peuvent être dites de récolte, c'est-à-dire récoltées à partir du végétal vivant. Elles peuvent être utilisées telles quelles, on parle alors de résines naturelles ou être transformées chimiquement, on parle alors de résines naturelles modifiées. 10 Parmi les résines de récolte, on trouve les résines accroïdes, le dammar, les colophanes naturelles, les colophanes modifiées, les esters de colophane et les résinates métalliques. Celles-ci peuvent être prises seules ou en mélange. Parmi les colophanes naturelles, on peut citer les colophanes de gemme et de bois, en particulier de pin, et/ou de tall oil. Ces colophanes naturelles peuvent être prises seules 15 ou en mélange. Parmi les colophanes modifiées, on peut citer les colophanes hydrogénées, les colophanes dismutées, les colophanes polymérisées et/ou les colophanes maléisées. Ces colophanes naturelles modifiées peuvent être prises seules ou en mélange, et subir un ou plusieurs traitement de dismutation, polymérisation et/ou maléisation. 20 Parmi les esters de colophanes, on peut citer les esters méthyliques de colophanes naturelles, les esters méthyliques de colophanes hydrogénées, les esters du glycérol et de colophanes naturelles, les esters du glycérol et de colophanes hydrogénées, les esters du glycérol et de colophanes dismutées, les esters du glycérol et de colophanes polymérisées, les esters du glycérol et de colophanes maléisées, les esters du 25 pentaérythritol et de colophanes naturelles et les esters du pentaérythritol et de colophanes hydrogénées. Ces esters de colophanes peuvent être pris seuls ou en mélange et provenir de colophanes ayant subi un ou plusieurs traitement de dismutation, polymérisation et/ou maléisation. Les esters du pentaérythritol et de colophanes naturelles et les esters du pentaérythritol et 30 de colophanes hydrogénées sont les esters de colophanes préférés. Parmi les résinates métalliques, on peut citer les carboxylates métalliques, par exemple de Ca, Zn, Mg, Ba, Pb, Co, obtenus à partir de colophanes naturelles ou de colophanes 3034773 9 modifiées. On préfère les résinates de calcium, les résinates de zinc, les résinates mixtes calcium/zinc, pris seuls ou en mélange. Le rapport en poids entre l'agent structurant et l'agent plastifiant mis en oeuvre pour la préparation du liant clair selon l'invention, est compris en général, entre 0,3 et 1,5, par 5 exemple entre 0, 5 et 1. Dans un mode de réalisation spécifique, la quantité d'agent plastifiant mise en oeuvre dans le procédé de préparation du liant clair est comprise entre 45% et 70% en poids par rapport au poids total de liant clair. Le polymère 10 Le polymère mis en oeuvre dans le procédé de préparation du liant clair selon l'invention est un copolymère à base de motifs diène conjugué et de motifs hydrocarbure monovinyl aromatique. Le diène conjugué est choisi de préférence parmi ceux comportant de 4 à 8 atomes de carbone par monomère, par exemple le butadiène, le 2-méthy1-1,3-butadiène (isoprène), le 2,3-diméthy1-1,3-butadiène, le 1,3-pentadiène et le 1,2-hexadiène, 15 chloroprène, butadiène carboxylé, isoprène carboxylé, en particulier le butadiène et l' isoprène, et leurs mélanges. L'hydrocarbure monovinyl aromatique est choisi de préférence parmi le styrène, l'ométhyl styrène, le p-méthyl styrène, le p-tert-butylstyrène, le 2,3 diméthyl- styrène, Paméthyl styrène, le vinyl naphtalène, le vinyl toluène, le vinyl xylène, et analogues ou 20 leurs mélanges, en particulier le styrène. Plus particulièrement, le polymère consiste en un ou plusieurs copolymères choisis parmi les copolymères séquencés, de styrène et de butadiène, de styrène et d'isoprène, de styrène et de chloroprène, de styrène et de butadiène carboxylé ou encore de styrène et d'isoprène carboxylé. Un copolymère préféré est un copolymère à base de motifs 25 butadiène et de motifs styrène tel que le copolymère bloc styrène/butadiène SB ou le copolymère bloc styrène/butadiène/styrène SBS. 3034773 10 Le copolymère de styrène et de diène conjugué, en particulier le copolymère de styrène et de butadiène, possède avantageusement une teneur pondérale en styrène allant de 5 à 50%, de préférence de 20 à 50%. Le copolymère de styrène et de diène conjugué, en particulier le copolymère de styrène et 5 de butadiène, possède avantageusement une teneur pondérale en butadiène (1-2 et 1-4) allant de 50 à 95%. Le copolymère de styrène et de diène conjugué, en particulier le copolymère de styrène et de butadiène, possède avantageusement une teneur pondérale en butadiène 1-2 allant de 5 à 70%, de préférence de 5 à 50%, de préférence de 8 à 50%, plus préférentiellement de 10 à 40%. Les motifs butadiène 1-2 sont les motifs qui 10 résultent de la polymérisation via l'addition 1-2 des motifs butadiène. La masse moléculaire moyenne du copolymère de styrène et de diène conjugué, et notamment celle du copolymère de styrène et de butadiène, peut être comprise, par exemple, entre 10 000 et 500 000, de préférence entre 50 000 et 200 000 et plus préférentiellement de 50 000 à 150 000 daltons. 15 Dans un mode de réalisation spécifique, le liant clair ne comprend pas de polymère du type éthylène-acétate de vinyle (EVA) ou du type polyéthylène à basse densité, tel que l'EPDM (éthylène-propylène-diène-monomère) ou EPM (éthylène-propylène monomère). Dans un mode de réalisation spécifique, la quantité totale de polymère mis en oeuvre dans 20 le procédé de l'invention est comprise entre 0,5 et 20% en masse, de préférence entre 1 et 10%, de préférence entre 1 et 7%, par exemple entre 2% et 5%. Les dopes d'adhésivité Pour améliorer l'affinité réciproque entre le liant et les granulats et en assurer la pérennité, des dopes d'adhésivité peuvent également être utilisés. II s'agit par exemple de 25 composés tensioactifs azotés dérivés des acides gras (amines, polyamines, alkyl- polymanne etc...). Lorsqu'ils sont ajoutés au liant clair, les dopes d'adhésivité représentent en général entre 0,05% et 0,5% en poids par rapport au poids de liant clair. Par exemple, dans un mode de 3034773 11 réalisation spécifique, on ajoutera entre 0,05% et 0,5% d'amine, de préférence entre 0,1% et 0,3% d'amine. Les agents colorants Le liant synthétique clair peut également comprendre un ou plusieurs agents colorants, 5 tels que des pigments minéraux ou des colorants organiques. Les pigments sont sélectionnés suivant la teinte, la couleur souhaitée pour le revêtement. On utilisera par exemple des oxydes métalliques tels que des oxydes de fer, des oxydes de chrome, des oxydes de cobalt, des oxydes de titane pour obtenir les couleurs rouge, jaune, gris, vert bleu ou blanc. Les pigments peuvent être ajoutés, indifféremment dans le liant clair ou 10 dans l'enrobé (en mélange avec les granulats par exemple) ou dans une émulsion du liant clair. Procédé de préparation du liant clair La présente invention concerne également le procédé de préparation des liants clairs selon l'invention. Ce procédé comprend les étapes suivantes : 15 (i) mélange de l'agent plastifiant, par exemple l'huile DAO, et chauffage à une température comprise entre 140-200°C, par exemple de 10 minutes à 30 minutes, (ii) ajout de l'agent structurant, par exemple la résine hydrocarbonée, mélange et chauffage à une température comprise entre 140-200°C, par exemple de 30 20 minutes à 2 heures, (iii) ajout du ou des polymères, par exemple le SBS, mélange et chauffage à une température comprise entre 140-200°C, par exemple, de 90 minutes à 3 heures, de préférence de 90 minutes à 2 heures 30, (iv) ajout éventuel d'un dope d'adhésivité, mélange et chauffage à une 25 température comprise entre 140-200°C, par exemple, de 5 minutes à 20 minutes. L'ordre des étapes (i) à (iv) peut être modifié. 3034773 12 Dans un mode de réalisation spécifique, une composition de liant clair selon l'invention comprend, par rapport au poids total de liant clair : (i) de 40 à 80% en poids, de préférence de 45 à 70% en poids d'agent plastifiant, de préférence entre 55% et 70% en poids d'agent plastifiant, par exemple une 5 huile DAO, (ii) de 20 à 45% en poids, de préférence de 25 à 40% en poids d'agent structurant, par exemple une résine hydrocarbonée, (iii) de 1 à 7% en poids de polymères, de préférence entre 4% et 6% de polymères, par exemple un copolymère de type SBS, 10 (iv) éventuellement de 0,05% à 0,5% en poids de dope, de préférence entre 0,1% et 0,3% en poids de dope, par exemples des amines. De préférence, le liant clair selon l'invention a une pénétrabilité à 25°C, mesurée selon la norme NF EN 1426, comprise entre 10 et 220 1/10 mm, de préférence entre 30 et 100 1/10 mm, plus préférentiellement entre 40 et 80 1/10 mm. L'homme du métier peut 15 moduler la pénétrabilité du liant clair notamment en choisissant judicieusement le rapport en poids [agent structurant/agent plastifiant] dans la composition du liant clair. En effet, il est connu qu'une augmentation de ce rapport permet de diminuer la pénétrabilité à 25°C. De préférence, le liant clair selon l'invention présente une température de ramollissement 20 Température Bille-Anneau déterminée selon la norme NF EN1427 comprise entre 50°C et 90°C, et un point de fragilité Fraass déterminé selon la norme NF EN 12593 inférieur ou égal à -5°C, de préférence inférieur ou égal à -10°C, plus préférentiellement inférieur ou égal à -12°. De préférence, le liant clair selon l'invention présente un indice de couleur inférieur ou 25 égal à 4, de préférence inférieur ou égal à 3, tel que déterminé selon l'échelle ASTM DH4. De préférence, le liant clair selon l'invention présente une viscosité dynamique à 135°C inférieure ou égal à 0,5 Pa.s, de préférence inférieure ou égale à 0,35 Pa.s, ladite viscosité étant mesurée selon la norme NF EN 13702. 3034773 13 De préférence, le liant clair selon l'invention présente une résistance à l'orniérage à 10000 cycles inférieur à 15%. Le test de résistance à l'orniérage est réalisé selon la norme NF EN 12697-22 Al et 1N1 afin de déterminer le comportement en déformation des matériaux bitumineux soumis à des charges roulants. 5 Applications du liant clair Le liant clair selon l'invention peut être utilisé et appliqué indifféremment via les techniques dites «à chaud », « tièdes » ou les techniques dites «à froid » bien connues par l'homme de l'art. Par techniques à chaud, on entend des techniques dans lesquelles le liant clair est porté 10 lors de son application à des températures relativement élevées. Les techniques à chaud conduisent à des enduits, des asphaltes et à des enrobés dits « à chaud » tels que les graves-bitume, les enrobés à module élevé, les sables- bitume, les bétons bitumineux semi-grenus (BBSG), les bétons bitumineux à module élevé (BBME), les bétons bitumineux souples (BBS), les bétons bitumineux minces (BBM), les bétons bitumineux 15 drainants (BBDr), les bétons bitumineux très minces (BBTM), les bétons bitumineux ultra-minces (BBUM). Le liant clair selon l'invention est adapté à la préparation des enrobés, des asphaltes et des enduits mentionnés ci-dessus. L'invention a donc également pour objet des enrobés comprenant un liant clair selon l'invention, des granulats, éventuellement des charges et éventuellement des pigments. 20 Les charges (ou fines) sont des particules de dimensions inférieures à 0,063 mm. Les granulats comprennent des particules de dimensions 0/2 (sable), 2/4 (gravillons), 4/6 et 6/10. L'enrobé comprend en général de 1 à 10% en poids de liant synthétique clair, par rapport au poids total de l'enrobé, de préférence de 4 à 8 % en masse, le reste étant constitué par 25 les granulats, éventuellement les charges et éventuellement les pigments (les pigments représentant une quantité en masse de 0 à 1% de l'enrobé, les charges représentant une quantité en poids de 0 à 2% de l'enrobé). 3034773 14 L'invention a pour autre objet des asphaltes coulés comprenant un liant clair selon l'invention, des charges minérales et éventuellement des pigments. L'asphalte comprend de 1 à 20% en poids de liant clair, par rapport au poids total de l'asphalte, de préférence de 5 à 10% en poids, le reste étant constitué par les charges et éventuellement les 5 pigments (les pigments représentant une quantité en masse de 0 à 1% de l'asphalte). Grâce à la faible viscosité du liant clair selon l'invention, le procédé de préparation des enrobés à chaud ou des asphaltes va être caractérisé par des températures moins élevées que dans les procédés traditionnels de préparation des enrobés à chaud ou des asphaltes. En effet, dans les procédés traditionnels de préparation des enrobés à chaud (ou des 10 asphaltes), on mélange d'abord le liant avec des granulats, éventuellement des charges et éventuellement des pigments (sans les granulats pour les asphaltes), à une température dite de fabrication ou température d'enrobage de l'ordre de 160°C à 180°C pour les enrobés et de l'ordre de 200°C à 250°C pour les asphaltes. Le mélange liant/granulats/charges/pigments ou liant/charges/pigments est ensuite répandu (pour les 15 enrobés) ou coulé (pour les asphaltes) à une température dite de mise en oeuvre de l'ordre de 140°C à 160°C pour les enrobés et de l'ordre de 180°C à 230°C pour les asphaltes. Pour les enrobés, il existe ensuite une étape de compactage à une température dite de compactage de l'ordre de 130°C à 140°C. Après le compactage de l'enrobé ou le coulage de l'asphalte, l'enrobé ou l'asphalte sont refroidis à température ambiante. 20 Le procédé de préparation des enrobés selon l'invention, est caractérisé par une température de fabrication comprise entre 100°C et 160°C, de préférence entre 120°C et 140°C, une température de mise en oeuvre comprise entre 80°C et 140°C, de préférence entre 100°C et 120°C, une température de compactage comprise entre 70°C et 130°C, de préférence entre 90°C et 110°C. 25 Le procédé de préparation des asphaltes selon l'invention, est caractérisé par une température de fabrication comprise entre 140°C et 180°C, de préférence entre 150°C et 170°C, une température de mise en oeuvre comprise entre 120°C et 160°C, de préférence entre 130°C 150°C. Les procédés de préparation selon l'invention, permettent donc de réduire les dépenses énergétiques et les émissions de fumée, lors de la préparation des 30 enrobés ou asphaltes selon l'invention. 3034773 15 Par techniques à froid, on entend des techniques basées sur l'utilisation d'émulsions de liant clair en phase aqueuse, à des températures plus faibles. Les techniques à froid conduisent à des enduits superficiels, des coulis, des enrobés coulés à froid, des enrobés à froid, des bétons bitumineux à froid, des graves-émulsion, des enrobés à froid stockables. 5 Le liant clair selon l'invention est adapté à la préparation des produits mentionnés ci- dessus. L'invention a donc également pour objet une émulsion de liant clair comprenant un liant clair selon l'invention, de l'eau et un agent émulsifiant. Le liant clair comprend au moins un agent plastifiant, au moins un agent structurant et au moins un polymère, tels que 10 définis ci-dessus. L'invention a donc également pour objet un procédé de préparation d'une émulsion de liant clair comprenant : (i) la préparation d'un liant clair par mélange d'au moins un agent plastifiant, d'au moins un agent structurant et d'au moins un polymère, tels que définis 15 ci-dessus, (ii) la préparation d'une solution émulsifiante par mélange de l'eau et de l'agent émulsifiant, (iii) la dispersion du liant clair de l'étape (i) dans la solution émulsifiante de l'étape (ii). 20 L'émulsion de liant clair selon l'invention comprend de préférence de 50% à 80% en poids de liant clair, de préférence de 60% à 70%. L'invention a donc également pour objet des enrobés à froid obtenus par mélange de l'émulsion de liant clair avec des granulats, éventuellement des charges et éventuellement des pigments. L'invention a aussi pour objet des enduits obtenus à partir de l'émulsion de 25 liant clair, de granulats, éventuellement de charges et éventuellement de pigments. D'autres buts, caractéristiques et avantages de l'invention apparaîtront des exemples suivants, qui sont donnés à titre purement illustratif et nullement limitatif. 3034773 16 EXEMPLES Préparation d'une composition de liant clair selon l'invention (exemple 1) Un exemple de liant clair selon l'invention (exemple 1) comprend les constituants suivants : 5 - 63,8% massique d'une huile DAO caractérisée par une teneur de 67% en composés paraffiniques, 19% en composés naphténiques, et 14% en composés aromatiques en tant qu'agent plastifiant ; - 31% massique d'une résine hydrocarbonée en tant qu'agent structurant; - 5% massique d'un copolymère SBS en poudre; 10 0,2% massique d'un dope d'adhésivité de type amine. Le liant clair selon l'exemple 1 est préparé selon le procédé suivant : (i) On chauffe l'huile DAO, par exemple à 170°C; (ii) On ajoute la résine, et on mélange par exemple de 1 hà2hà 170°C avec une vitesse d'agitation de 300 tr/min; 15 (iii) On ajoute le copolymère SBS en poudre, et on mélange par exemple 2 h à 170°C avec une vitesse d'agitation de 300 tr/min; (iv) Le cas échéant, on ajoute le dope d'adhésivité sous forme liquide puis on mélange par exemplependant 15 minutes à 170°C. Préparation des compositions de liant clair témoins 20 Les compositions de liant clair témoins Ti à 14 sont préparées selon des méthodes sensiblement similaires à celle décrite au paragraphe précédent mais avec les constituants et proportions (en pourcentage en poids par rapport au poids total de liant clair) comme suit : 25 3034773 17 T1 T2 T3 T4 Huile RAE 61,8 % 62,0 % - - Huile DAO - - 63,8 % 63,8 % Résine 2 33,0 % 32,8 % 31,0 % 31,0 % copolymère _ _ 5,0% SBS 3 Polymère EVA - 2,0 % - - Polymère - _ 5,0% _ EPDM copolymère thermoplastique 3,0 % 5,0 % - 4 Dope 0,2% 0,2% 0,2% 0,2% Tableau 1 : Composition des liants clairs témoins 1 RAE signifie « Residual Aromatic Extracts » et se réfère aux résidus d'extraits aromatiques de produits pétroliers. L'huile RAB utilisée dans les exemples Ti à T4 a la composition suivante : 31% en composés paraffiniques, 49% en composés naphténiques, 5 et 20% en composés aromatiques 2 Résine hydrocarbure obtenue par polymérisation des hydrocarbures aromatiques insaturés C9-C10. Sa température de fusion est comprise entre 135 et 145°C selon l'ASTM D 3461. 3 Copolymère bloc linéaire 70/30 Styrène/Butadiène/Styrène comprenant une teneur 10 pondérale en butadiène 1-2 de 28,5% et de masse moléculaire d'environ 140 000 daltons équivalent polystyrène (PS). 4 Copolymère thermoplastique 70/30 Butadiène/Styrène de structure radiale, polymérisé en solution, comprenant une teneur pondérale en butadiène 1-2 de 7,1% et de masse moléculaire d'environ 330 000 daltons équivalent polystyrène (PS). 15 Etude des propriétés des liants clairs selon l'invention Le tableau 2 suivant présente les propriétés physico-mécaniques du liant clair selon l'exemple 1 (Ex. 1) en comparaison avec les liants témoins T1 à T4. 3034773 18 Norme EN 1426 Ex. 1 T1 T2 T3 T4 68 62 59 72 92 Pénétration (1/10 m) TBA (°C) EN 1427 76,5 51 53,4 90,4 61 Fraass (°C) EN12593 REVENDICATIONS1. Liant clair comprenant (i) un agent plastifiant constitué d'une huile contenant une teneur totale en composés paraffiniques, mesurée selon la méthode ASTM D2140, d'au moins 50% en 5 poids, de préférence supérieur ou égal à 60%, et (ii) un copolymère à base de motifs diène conjugué et de motifs hydrocarbure monovinyl aromatique, par exemple à base de motifs butadiène et de motifs styrène. 2. Liant clair selon la revendication 1, caractérisé en ce que l'huile est une huile synthétique issue des coupes d'unité de désasphaltage (DAO). 10 3. Liant clair selon les revendications 1 ou 2, caractérisé en ce que l'huile contient une teneur totale en composés paraffiniques d'au moins 50% en poids, et une teneur totale en naphténiques inférieure à 25% en poids, mesurée selon la méthode ASTM D2140. 4. Liant clair selon l'une des revendications précédentes, caractérisé en ce que 15 l'huile contient une teneur totale en composés paraffiniques, mesurée selon la méthode ASTM D2140, comprise entre 50% et 90% en poids, une teneur totale en composés naphténiques comprise entre 5% et 25% en poids, et une teneur totale en composés aromatiques comprise entre 5%-et 25% en poids. 5. Liant clair selon l'une des revendications précédentes, caractérisé en ce que 20 l'huile a un point d'aniline mesuré selon la norme ISO 2977 :1997, supérieur ou égal à 80°C, de préférence supérieur à 90°C, par exemple supérieur à 100°C. 6. Liant clair selon l'une des revendications précédentes, comprenant (i) de 40 à 80% en poids d'agent plastifiant, (ii) de 20 à 50% en poids d'agent structurant, (iii) de 1 à 7% en poids de copolymère ; et, (iv) de 0,05% à 0,5% en poids de dope d'adhésivité, 25 par rapport au poids de liant clair. 3034 773 20 7. Liant clair selon l'une des revendications précédentes, caractérisé en ce que le copolymère de styrène et de butadiène, comprend une teneur pondérale en butadiène 1-2 allant de 5 à 70%, de préférence de 8 à 50%, plus préférentiellement de 10 à 40%. 8. Liant clair selon l'une des revendications précédentes, caractérisé en ce que le 5 copolymère de styrène et de butadiène a une masse moléculaire moyenne comprise entre 10 000 et 500 000, de préférence entre 50 000 et 200 000, et plus préférentiellement entre 50 000 et 150 000 daltons. 9. Liant clair selon l'une des revendications précédentes, caractérisé en ce que le copolymère est un copolymère bloc styrène/butadiène ou bloc styrène/butadiène/styrène. 10 10. Liant clair selon l'une des revendications précédentes, caractérisé en ce qu'il présente un indice de couleur inférieur ou égal à 4, de préférence inférieur ou égal à 3, tel que déterminé selon l'échelle ASTM DH4. 11. Liant clair selon l'une des revendications précédentes, caractérisé en ce qu'il présente une température de ramollissement Température Bille-Anneau déterminée selon 15 la norme EN1427 comprise entre 55°C et 90°C, et un point de fragilité Fraass déterminé selon la norme EN 12593 inférieur ou égal à -5°C, de préférence inférieur ou égal à - 10°C, plus préférentiellement inférieur ou égal à -12°. 12. Liant clair selon l'une des revendications précédentes, caractérisé en ce qu'il présente une viscosité dynamique, mesurée selon la norme NF EN 13702, à 135°C 20 inférieure ou égale à 0,5 Pa.s, de préférence inférieure ou égale à 0,35 Pa.s. 13. Liant clair selon l'une des revendications précédentes caractérisé en ce qu'il présente une pénétrabilité à 25°C, mesurée selon la norme NF EN 1426, comprise entre 10 et 220 1/10mm, de préférence entre 30 et 100 1/1°mm, par exemple entre 40 et 80 vio nim 25 14. Procédé de préparation d'un liant clair selon l'une des revendications précédentes, comprenant: - le mélange de l'agent plastifiant, par exemple une huile DAO et chauffage à une température comprise entre 140 et 200°C, par exemple de 10 minutes à 30 minutes, 3034 773 21 - l'ajout de l'agent structurant, par exemple une résine hydrocarbonée, mélange et chauffage à une température comprise entre 140 et 200°C, par exemple de 30minutes à 2 heures, - l'ajout du copolymère, mélange et chauffage à une température comprise entre 140 et 5 200°C, par exemple, de 90 minutes à 2 heures 30 minutes, - l'ajout de l'éventuel dope d'adhésivité, mélange et chauffage entre 140 et 200°C, par exemple entre 5 minutes et 20 minutes. 15. Emulsion comprenant un liant clair selon l'une des revendications 1 à 13, de l'eau, et un agent émulsifiant. 10 16. Emuls ion selon la revendication 15, dans laquelle le liant clair représente de 50 à 80% en poids par rapport au poids total de l'émulsion. 17. Enrobé comprenant (i) un liant clair selon l'une des revendications 1 à 13 ou une émulsion selon l'une des revendications 15 ou 16, (ii) un granulat et/ou une charge minérale, et éventuellement (iii) un ou plusieurs pigments. 15 18. Application d'un liant clair selon l'une des revendications 1 à 13 ou d'une émulsion selon l'une des revendications 15 ou 16, en mélange avec éventuellement des granulats et/ou autres charges minérales, à la réalisation d'enrobés, notamment destinés à des revêtements routiers ou urbains. 19. Application d'un liant clair selon l'une des revendications 1 à 13, comme lubrifiant 20 pour les câbles de téléphériques.